"下記式1:[式中、Rは水素又はメチル基であり、Xは5~8個の炭素原子を有する分岐アルキル基又は分岐環式アルキル基であり、そして、Y1及びY2は独立して水素又はメチルである。]に相当するアセトアセテート官能性モノマー。Rが水素又はメチルであり、Xが5~8個の炭素原子を有する分岐アルキル基であり、そして、Y1及びY2が水素である、請求項1に記載のアセトアセテート官能性モノマー。Rがメチルであり、Xが分岐環式アルキル基であり、そして、Y1及びY2が水素である、請求項1に記載のアセトアセテート官能性モノマー。前記モノマーが、下記構造:に相当する、請求項1に記載のアセトアセテート官能性モノマー。前記モノマーが、下記構造:に相当する、請求項1に記載のアセトアセテート官能性モノマー。前記モノマーが、以下の2つの異性体のいずれか、又は、それらの混合物:に相当する、請求項1に記載のアセトアセテート官能性モノマー。前記モノマーが、下記構造:に相当する、請求項1に記載のアセトアセテート官能性モノマー。請求項1に記載のアセトアセテート官能性モノマー由来の残基と、1種又は2種以上の追加のエチレン性不飽和モノマー由来の残基とを含む、エマルジョンポリマー。前記1種又は2種以上の追加のエチレン性不飽和モノマーが、メチルメタアクリレート、エチルメタアクリレート、プロピルメタアクリレート、イソプロピルメタアクリレート、ブチルメタアクリレート、イソブチルメタアクリレート、ヘキシルメタアクリレート、イソオクチルメタアクリレート、イソデシルメタアクリレート、ラウリルメタアクリレート、ステアリルメタアクリレート、フェノキシエチルメタアクリレート、メトキシエチルメタアクリレート、ベンジルメタアクリレート、エトキシエチルメタアクリレート、2-エチルヘキシルメタアクリレート、シクロペンチルメタアクリレート、イソブチルメタアクリレート、スチレン、p-メチルスチレン、o-メチルスチレン、p-ブチルスチレン、又はα-メチルスチレンのうちの1種又は2種以上を含む、請求項8に記載のエマルジョンポリマー。請求項1に記載のアセトアセテート官能性モノマー由来の残基を含む、溶液ポリマー。請求項1に記載のアセトアセテート官能性モノマー、及び、場合により、1種又は2種以上の追加のエチレン性不飽和モノマーを含む、自己硬化型コーティング組成物。水性キャリア中に分散された、請求項1に記載のアセトアセテート官能性モノマー由来の残基を有するポリマーを含む、ラテックス配合物。アセトアセトキシ官能性モノマーが重合プロセスにおいて有用であることが知られており、このようなプロセスから製造されるポリマー及びコポリマーがコーティング組成物において有用であることが見い出されているが、UV硬化性モノマー混合物、溶液アクリル樹脂、又はラテックスとして知られているエマルジョンポリマーのいずれでも、良好な硬度並びに耐薬品性及び耐ブロッキング性を有するコーティングを製造するために使用できるとともに、改良された加水分解安定性を示す、コーティング組成物において有用なモノマーの必要性が当該技術分野に残っている。1つの態様において、本発明は、下記式1:[式中、Rは水素又はメチル基であり、Xは5~8個の炭素原子を有する分岐アルキル基又は分岐環式アルキル基であり、そして、Y1及びY2は独立して水素又はメチルである。]に相当するアセトアセテート官能性モノマーに関する。別の態様において、Rは水素又はメチルであり、Xは5~8個の炭素原子を有する分岐アルキルであり、そして、Y1及びY2は水素である。さらに別の態様において、Rはメチル、Xは分岐環式アルキル、そして、Y1及びY2は水素であることができる。さらに別の態様において、Rはメチル、Xはジメチルプロピル、Y1及びY2は水素であることができる。さらなる態様において、本発明は、下記構造:に相当する、エチレン性不飽和アセトアセテート官能性モノマーに関する。さらに別の態様において、本発明は、下記構造:に相当する、エチレン性不飽和アセトアセテート官能性モノマーに関する。さらに別の態様において、本発明は、以下の2つの異性体のいずれか、又は、それらの混合物:に相当する、エチレン性不飽和アセトアセテート官能性モノマーに関する。さらなる態様において、本発明は、下記構造:に相当する、エチレン性不飽和アセトアセテート官能性モノマーに関する。さらなる別の態様において、本発明は、式1のアセトアセテート官能性モノマー由来の残基と、1種又は2種以上の追加のエチレン性不飽和モノマー由来の残基とを含むエマルジョンポリマーに関する。さらなる態様において、1種又は2種以上の追加のエチレン性不飽和モノマーは、メチルメタアクリレート、エチルメタアクリレート、プロピルメタアクリレート、イソプロピルメタアクリレート、ブチルメタアクリレート、イソブチルメタアクリレート、ヘキシルメタアクリレート、イソオクチルメタアクリレート、イソデシルメタアクリレート、ラウリルメタアクリレート、ステアリルメタアクリレート、フェノキシエチルメタアクリレート、メトキシエチルメタアクリレート、ベンジルメタアクリレート、エトキシエチルメタアクリレート、2-エチルヘキシルメタアクリレート、シクロペンチルメタアクリレート、イソブチルメタアクリレート、スチレン、p-メチルスチレン、o-メチルスチレン、p-ブチルスチレン又はα-メチルスチレンのうちの1種又は2種以上を含むことができる。さらに別の態様において、本発明は、式1のアセトアセテート官能性モノマー由来の残基を含む溶液ポリマーに関し、別の態様において、本発明は、請求項1に記載のアセトアセテート官能性モノマーを含み、必要に応じて1種又は2種以上の追加のエチレン性不飽和モノマーを含んでもよい自己硬化型コーティング組成物に関する。さらに別の態様において、本発明は、蒸発可能な水性キャリア中に分散された、式1のアセトアセテート官能性モノマー由来の残基を有するポリマーを含むラテックス配合物に関する。本発明の他の態様は、本明細書中に記載される通りである。1つの態様において、本発明は、コーティング組成物において有用なエチレン性不飽和アセトアセテート官能性モノマーに関する。1つの態様において、エチレン性不飽和アセトアセテート官能性モノマーは、下記式1:[式中、Rは水素又はメチル基であり、Xは5~8個の炭素原子を有する分岐アルキル又は分岐環式アルキルであり、そして、Y1及びY2は独立して水素又はメチルである。]に相当する。別の態様において、本発明は、上記式1に相当する、コーティング組成物の調製に有用なアセトアセテート官能性モノマーに関し、ここで、Rは水素又はメチルであり、Xは5~8個の炭素原子を有する分岐アルキルであり、そして、Y1及びY2は水素又はメチルである。さらに別の態様において、本発明は、上記式1に相当する、コーティング組成物の調製に有用なアセトアセテート官能性モノマーに関し、ここで、Rはメチルであり、Xはジメチルプロピルであり、そして、Y1及びY2は水素である。さらに別の態様において、本発明は、上記式1に相当する、コーティング組成物の調製に有用なアセトアセテート官能性モノマーに関し、ここで、Rはメチルであり、Xは2,2,4,4-テトラメチルシクロブチルであり、そして、Y1及びY2は水素である。さらに別の態様において、本発明は、上記式1に相当する、コーティング組成物の調製に有用なアセトアセテート官能性モノマーに関し、ここで、Rはメチルであり、Xはジメチルプロピル、2,2,4-トリメチルペンチル及び2,2,4,4-テトラメチルシクロブチルから選択され、Y1及びY2は水素である。Xが5~8個の炭素原子を有する分岐アルキル又は分岐環式アルキルであると言うとき、例えば、Xが直鎖アルキルであり得ること、例えば、プロピル基から分岐する少なくとも2個の追加の炭素を有するプロピルの場合、その分岐は、例えば、ジメチル、単一のエチル基、又はトリメチル、又はジエチルであり得ることを意味する。X基がより長い直鎖アルキルである場合、その基からの分岐する炭素の数はより少なくなるであろう。例えば、Xが分岐ペンチルである場合、分岐内の炭素は3個又はそれ未満、例えば、メチル、エチル、ジメチル、又は、1つのメチル基及び1つのエチル基となるであろう。Xは分岐環式アルキルであることもでき、例えば、シクロブチルの場合、環式アルキルから分岐する炭素の数は4個又はそれ未満、例えば、メチル、エチル、ジメチル、又はトリメチルとなるであろう。例えば、分岐環式アルキルがシクロヘキシルである場合、シクロヘキシルから分岐する炭素の数は1個又は2個、例えば、メチル、エチル、又はジメチルとなるであろう。AAEM中のエチル基の代わりに、5~8個の炭素原子を有する分岐アルキル又は分岐環式アルキル基を有する、本発明のアセトアセテート官能性モノマーは、AAEM自体を使用する場合の既知の欠点である加水分解安定性が向上したモノマーとなることが見出された。特定の3-オキソペンタノエートモノマーも加水分解安定性の向上を示し、それについては、本出願と同日に出願された同時係属特許出願で別途請求されている。さらに別の態様において、本発明は、例えば、モノマー、すなわち、単に分子自体に関し、具体的には、3-メタクリロイルオキシ-2,2-ジメチルプロピル3-オキソブタノエート、3-メタクリロイルオキシ-2,2,4,4-テトラメチルシクロブチル3-オキソブタノエート、以下の2つの異性体すなわち、3-メタクリロイルオキシ-2,2,4-トリメチルペンチル3-オキソブタノエート又は1-メタクリロイルオキシ-2,2,4-トリメチルペンタン-3-イル3-オキソブタノエートのいずれか又はそれらの混合物、及び4-メタクリロイルオキシメチルシクロヘキシルメチル-3-オキソブタノエートに関し、それらは、それぞれ下記構造を有する。さらに別の態様において、本発明は、エマルジョン重合又は溶液アクリルプロセス等を用いて製造された上記モノマーのホモポリマー及びコポリマーに関し、それらはコーティング組成物として又はコーティング組成物において有用であり、例えば、加水分解安定性を有するUV硬化性組成物を製造するのに有用である。さらに別の態様において、本発明は、単独、又は他の既知のエチレン性不飽和又はビニル系モノマーとの組み合わせである1種以上の上記モノマーに関し、それはUV硬化により容易に重合されることによりコーティング組成物としての役割を果たす。これらの混合物は有機溶媒を含んでよいし、単にモノマーそれ自体の混合物であってもよく、それは開始剤を使用して又は使用することなく、空気への暴露時に硬化する。上記のように、本発明は、本明細書中に示されるアセトアセテート官能性モノマーの少なくとも1種から誘導されるポリマーにも関する。ポリマーは、該モノマーのホモポリマーであってもよいし、該モノマーと1種又は2種以上の追加の共重合可能なモノマーとのコポリマーであってもよい。ポリマーは溶液ポリマーであってもよいし、あるいは、本明細書中に示されるようなエマルジョン重合により形成されるラテックスであってもよい。本発明のポリマーは、本発明のアセトアセテート官能性モノマーから生じるものであり、フリーラジカル付加重合により形成される付加ポリマーである。このような付加ポリマーにおいて、成長種はフリーラジカルであることができ、ポリマーは当該技術分野で理解されるように、連鎖成長重合chaingrowthfashionpolymerizationで形成される。上記の通り、これらのポリマーは、モノマーが不活性溶媒中でフリーラジカル重合により重合される溶液ポリマーであることができる。別の場合において、これらのポリマーは、モノマー溶液が水溶液中で乳化され、本明細書中に記載されるように、フリーラジカル重合法により攪拌下で反応してラテックス粒子を形成する、ラテックスポリマーであることができる。さらに別の場合において、これらのポリマーは、モノマーが連続水性相中に懸濁されるサスペンションポリマーであることができ、サスペンションポリマーは、最も容易には粒子サイズ及び意図される用途によりラテックス粒子と区別される。さらに別の場合において、本発明のアセトアセテート官能性モノマーは、単独で、又は、他のエチレン性不飽和モノマーと組み合わせて、フリーラジカル開始剤とともにコーティング組成物として直接的に塗布され、フリーラジカル重合によりコーティングを形成する。上記の通り、本発明は、蒸発可能な水性キャリア中に分散された、本発明のアセトアセテート官能性モノマーから得られる、アセトアセテート官能性ペンダント部分を有するポリマーを含むラテックス配合物にも関する。本発明のポリマー及びラテックス配合物中で使用されるアセトアセテート官能性モノマーは、有利なことに、優れた加水分解安定性を示し、それにより、このような配合物は、アセトアセテート官能性官能基が分解されることなく長時間にわたって貯蔵可能である。さらに、本発明のポリマー及びラテックス配合物中で使用されるアセトアセテート官能性モノマーは、有利なことに、自己硬化型の酸化的硬化oxidativecureにより架橋する能力、添加された架橋剤例えば、ジアミンと反応する能力、あるいは、光開始剤が添加され又は添加されることなく紫外線を利用して硬化する能力を示す。エチレン性不飽和アセトアセテート官能性モノマー本発明のモノマーは、単独で又は他のエチレン性不飽和モノマーとともに付加重合反応に参加することができるエチレン性不飽和モノマーであることを特徴とする。本明細書中で使用される場合、エチレン性不飽和モノマーは、ビニル系モノマーとも記載され、そして、本明細書中に記載される溶液ポリマー、サスペンションポリマー、及びラテックス又はエマルジョンポリマーに関して、ビニル系モノマー及びエチレン性不飽和モノマーは、互換可能な用語として考えられるべきである。したがって、このようなモノマーから製造されるポリマーは、付加ポリマーであり、そして、溶液アクリルポリマーとして、サスペンションポリマーとして、又は、ラテックスとしても知られるエマルジョンポリマーとして形成することができる。あるいは、本発明のモノマーは、単独で又はモノマー混合物として提供することができ、そして、本明細書中にさらに示されるように、一旦塗布されると硬化してコーティングを形成するコーティング組成物としての役割を果たすことができる。本発明のエチレン性不飽和アセトアセテート官能性モノマーは、例えば、適当なグリコールをジケテン供与性試薬例えば、t-ブチルアセトアセテート又はジケテンアセトン付加物TKDと反応させて3-オキソブタノエート部分を導入し、次いで、無水メタクリル酸等の試薬と反応させて、エチレン性不飽和部分を導入することにより調製することができる。あるいは、本発明のエチレン性不飽和アセトアセテート官能性モノマーは、最初に、適当なグリコールを無水メタクリル酸等の試薬と反応させてエチレン性不飽和部分を導入し、次いで、ジケテン供与性試薬例えば、t-ブチルアセトアセテート又はジケテンアセトン付加物TKDと反応させて3-オキソブタノエート部分を導入することにより調製することができる。本発明のポリマーがペンダント部分を有すると言う場合、本発明のエチレン性不飽和モノマーが反応して付加ポリマーとなっていること、及び、一部のモノマーがペンダント部分として残存していることを意味する。また、本発明のポリマーが本発明のエチレン性不飽和モノマー由来の残基を有すると言う場合があるが、その場合には、モノマーがそのエチレン性不飽和により反応して付加ポリマーとなっていること、及び、一部のモノマーが残基として残存していることを意味する。これらの記載の両方は、付加ポリマーの技術分野で周知であり、それらの記載について、別段規定しない限り、特に限定することは意図されていない。本発明のモノマーがコーティング組成物において有用であると言う場合、この表現を特に限定することは意図されていない。例えば、ある場合には、本発明のモノマーを単独で又は他のエチレン性不飽和モノマーとともに使用して、所望の条件で容易に重合するモノマー溶液を形成することができる。別の場合には、本発明のモノマーを単独で又は他のエチレン性不飽和モノマーとともに使用して、付加ポリマーを溶液アクリル樹脂として、又はラテックスとしても知られるエマルジョンポリマーとして形成することができる。エチレン性不飽和アセトアセテート官能性モノマーから製造されるエマルジョンポリマー1つの態様において、本発明は、上記の通り、本発明のモノマーを含む、ラテックスとしても知られているエマルジョンポリマーに関する。これらのラテックスにおいて、形成されるポリマーは、例えば、約80~約300nm、又は100nm~250nm、又は125nm~200nmの範囲の粒径を有することができる。このようなラテックスのTgは、例えば、約0°C~約80°C、又は15°C~60°C、又は20°C~40°Cであることができる。本発明のラテックスポリマー組成物は、本発明のアセトアセテート官能性モノマーを含むエチレン性不飽和モノマーの乳化若しくは懸濁フリーラジカル重合により調製することができる。これらのラテックスポリマーは、ホモポリマーであってもよいし、本発明のアセトアセテート官能性モノマーと他のエチレン性不飽和モノマーとのコポリマーであってもよい。他のエチレン性不飽和コモノマーの例としては、これらに限定されるわけではないが、メチルメタアクリレート、エチルメタアクリレート、プロピルメタアクリレート、イソプロピルメタアクリレート、ブチルメタアクリレート、イソブチルメタアクリレート、ヘキシルメタアクリレート、イソオクチルメタアクリレート、イソデシルメタアクリレート、ラウリルメタアクリレート、ステアリルメタアクリレート、フェノキシエチルメタアクリレート、メトキシエチルメタアクリレート、ベンジルメタアクリレート、エトキシエチルメタアクリレート、2-エチルヘキシルメタアクリレート、シクロペンチルメタアクリレート及びイソブチルメタアクリレート等のアクリル酸及びメタクリル酸エステル、並びに、これらのモノマーの組み合わせが挙げられる。これらのモノマーの組み合わせは、官能性ラテックスポリマーの適切なTg又は他の特性を達成するために使用することができる。C1~C20アルコール部分を有するこのようなアクリル酸及びメタクリル酸エステルは、市販されており、また、既知のエステル化プロセスにより調製することができる。アクリル酸及びメタクリル酸エステルは、追加の官能基例えば、ヒドロキシル、アミン、ハロゲン、エーテル、カルボン酸、アミド、ニトリル及びアルキル基を含んでいてもよい。このようなエステルとしては、例えば、カルボジイミドメタアクリレート、メチルメタアクリレート、エチルメタアクリレート、ブチルメタアクリレート、イソブチルメタアクリレート、エチルヘキシルメタアクリレート、オクチルメタアクリレート、イソブチルメタアクリレート、アリルメタアクリレート及びグリシジルメタアクリレートが挙げられる。追加の共重合性エチレン性不飽和モノマーとして適当なものとしては、例えば、スチレン系モノマーが挙げられる。スチレン系モノマーとしては、例えば、スチレン及び置換スチレン例えば、C1~C6アルキル環置換スチレン、C1~C3アルキルα-置換スチレン、又は環置換とαアルキル置換スチレンとの組み合わせが挙げられる。このようなスチレン系共重合性モノマーとしては、例えば、スチレン、p-メチルスチレン、o-メチルスチレン、p-ブチルスチレン、α-メチルスチレン、及びそれらの組み合わせが挙げられる。さらに、ビニルエステルを共重合性エチレン性不飽和モノマーとして使用することができ、ビニルエステルとしては、例えば、ビニルアルコール例えば、VEOVA5、VEOVA9、VEOVA10及びVEOVA11製品としてShellChemicalCompanyから入手可能なVEOVAシリーズのビニルエステルが挙げられる。OWSmithMJCollinsPSMartin及びDRBassettProgOrgCoatings2219を参照されたい。一般に、ビニルモノマーは、従来の懸濁若しくは乳化フリーラジカル開始重合技術により重合することができる。重合は、適当な温度例えば、55~90°Cにおいて、水溶性又は水分散性フリーラジカル開始剤を、場合により還元剤と組み合わせて、使用することにより開始することができる。モノマーの重合は、バッチ式、セミバッチ式又は連続式で行うことができる。本発明のポリマーを調製するための懸濁重合又は乳化重合において、従来の界面活性剤例えば、アニオン性又は非イオン性乳化剤又は界面活性剤の組み合わせを使用することができる。このような界面活性剤の例としては、これらに限定されるわけではないが、例えば、アルカリ又はアンモニウムアルキルサルフェート、アルキルスルホン酸、又は脂肪酸、オキシエチル化アルキルフェノール、あるいは、アニオン性又は非イオン性界面活性剤の任意の組み合わせが挙げられる。界面活性剤モノマー、例えば、HITENOLHS20DKSInternationalInc日本から入手可能なポリオキシエチレンアルキルフェニルエーテル硫酸アンモニウムであるを使用してもよい。界面活性剤のリストは、論文McCutcheonsEmulsifiersDetergentsNorthAmericanEdition及びInternationalEditionMCPublishingCoGlenRockNJ1993から入手可能である。使用される界面活性剤の量は、モノマーの合計重量を基準にして、通常0.1~6重量である。重合開始剤としては、任意の従来のフリーラジカル開始剤、例えば、過酸化水素、t-ブチルヒドロペルオキシド、アンモニウム又はアルカリ硫酸塩、ジ-ベンゾイルペルオキシド、ラウリルペルオキシド、ジ-tert-ブチルペルオキシド、2,2’-アゾビスイソブチロニトリル、ベンゾイルペルオキシド等を使用することができる。開始剤の量は、通常、総モノマーの合計重量に基づいて0.05~6.0重量である。フリーラジカル開始剤を還元剤と組み合わせてレドックス開始剤系を形成することができる。好適な還元剤は、重合速度を増加させるものであり、例えば、亜硫酸水素ナトリウム、硫化水素ナトリウム、アスコルビン酸ナトリウム、イソアスコルビン酸及びそれらの混合物が挙げられる。レドックス開始剤系は、フリーラジカル開始剤と同様のレベルで使用することができる。さらに、重合触媒を、開始剤及び還元剤と組み合わせて使用することができる。重合触媒は、反応条件下、還元剤と組み合わせたフリーラジカル開始剤の分解を促進することにより、重合の速度を高める化合物である。好適な触媒としては、例えば、遷移金属化合物、例えば、硫酸第一鉄七水和物、塩化第一鉄、硫酸銅、塩化第二銅、酢酸コバルト、硫酸第一コバルト及びこれらの混合物が挙げられる。さらに、低レベルの連鎖移動剤もまた、本発明のポリマーを調製するために使用することができる。好適な連鎖移動剤としては、これらに限定されるわけではないが、例えば、ブチルメルカプタン、n-オクチルメルカプタン、n-ドデシルメルカプタン、ブチル又はメチルメルカプトプロピオネート、メルカプトプロピオン酸、2-エチルヘキシル3-メルカプトプロピオネート、n-ブチル3-メルカプトプロピオネート、イソデシルメルカプタン、オクタデシルメルカプタン、メルカプト酢酸、ハロアルキル化合物例えば、四臭化炭素及びブロモジクロロメタン、及び、米国特許第5,247,040号参照により本明細書中に組み込まれるに記載の反応性連鎖移動剤が挙げられる。特に、メルカプトプロピオネート、アリルメルカプトプロピオンオネート、アリルメルカプトアセテート、クロチルメルカプトプロピオネート及びクロチルメルカプトアセテート、及びそれらの混合物が、好ましい連鎖移動剤として挙げられる。湿潤時接着性wetadhesionを促進することが知られている共重合性モノマーを、ポリマーに導入してもよい。湿潤時接着性を促進させるモノマーの例としては、これらに限定されるわけではないが、窒素含有モノマー、例えば、t-ブチルアミノエチルメタクリレート、ジメチルアミノエチルメタクリレート、ジエチルアミノエチルメタクリレート、N,N-ジメチルアミノプロピルメタクリルアミド、2-t-ブチルアミノエチルメタクリレート、N,N-ジメチルアミノエチルアクリレート及びN-2-メタクリロイルオキシエチルエチレン尿素が挙げられる。本発明において、水分散性及び水溶性ポリマーを界面活性剤又は安定剤として使用してもよい。このようなポリマー安定剤の例としては、米国特許第4,946,932号及び第4,939,233号に記載されているような水分酸性ポリエステル、米国特許第4,927,876号及び第5,137,961号明細書に記載されているような水分散性ポリウレタン、及び、米国特許第4,839,413号明細書に記載されているようなアルカリ溶解性アクリル樹脂が挙げられ、それら全てが参照により本明細書中に組み込まれる。セルロース系及びポリビニルアルコールを使用することもできる。界面活性剤及び安定剤は、重合の間に、例えば、粒子の核形成及び成長、粒子サイズ並びに安定性を制御するために使用することができし、それらは、ラテックスの安定性を向上させるために、又は、ラテックスの他の特性、例えば、表面張力、湿潤性等を改良するために、事後的に添加することもできる。ある実施形態では、少なくとも1種のエチレン性不飽和の共重合性界面活性剤、例えば、イソプロペニルフェニル基又はアリル基を有するものを使用することができる。共重合性界面活性剤は、アニオン性界面活性剤、例えば、硫酸基又はスルホン酸基を含むものであってもよいし、非イオン性界面活性剤であってよい。その他の共重合性界面活性剤としては、例えば、ポリオキシエチレンアルキルフェニルエーテル部分を含むものが挙げられる。さらに別の共重合性界面活性剤としては、例えば、アルキルアリルスルホコハク酸ナトリウムが挙げられる。本発明のラテックスポリマーは、例えば、1,000~1,000,000又は5,000~250,000という、ゲル浸透クロマトグラフィーGPCによって決定された重量平均分子量Mwを有することができる。本発明の水性分散体における粒径は、例えば、約0.01~約25μm、又は0.05~1μm、又は0.075~500μmであることができる。したがって、本発明の乳化重合において、ラテックスの粒径は、例えば、約0.01~5μmであることができる。一方、本発明の懸濁重合において、ラテックスの粒径は、例えば、2~25μm、又は3~20μm、又は4~15μmであることができる。ラテックス粒子は、一般に、球形を有し、球形ポリマー粒子は、コア部分及びシェル部分又は勾配構造gradientstructureを有することができる。コア/シェルポリマー粒子はまた、多葉性形態、ピーナツシェル、ドングリ形態、ラズベリー形態又はその他の任意の形態で調製することもできる。粒子がコア/シェル構造を有する場合、コア部分は粒子の合計重量の約20~約80重量を構成することができ、シェル部分は粒子の合計重量の約80~約20重量を構成することができる。本発明のラテックスポリマーのガラス転移温度Tgは、約100°C以下であることができる。粒子の周囲温度での膜形成が望まれる本発明の好ましい実施形態では、ガラス転移温度は好ましくは60°C未満であることができる。本発明のラテックスポリマーは、エナミン官能性ポリマーを含むことができ、エナミン官能基は、アセトアセトキシ基の加水分解安定性を改良する役割を果たす。エナミン官能性ポリマーは、PolymerBulletin32419426に記載されている。さらに、エナミン官能性ポリマーは、欧州特許出願第0492847A2号、米国特許第5,296,530号及び第5,484,849号明細書に記載されており、これら全ては参照により本明細書に組み込まれる。本発明のモノマーから形成される本発明のラテックスポリマーはまた、例えば、i約0.5~約30重量、又は2~25重量、又は5~20重量の1種又は2種以上のアセトアセテート官能性モノマー、ii0~約6重量、好ましくは約0.5~約4重量のカルボン酸官能性ビニルモノマー、及びiii約40~約99.5重量、又は60~99重量の酸ではなくかつアセトアセテート官能性モノマーでもない追加のモノマーの乳化重合生成物であることができる。本発明のアセトアセテート官能性モノマー由来の残基を含む本発明のラテックスポリマーはまた、iv約0.5~約5重量、好ましくは約1.0~約3.0重量の非自己重合性の界面活性ビニルモノマー、及びv約0.1~約10重量の接着促進性モノマーを含むことができる。重量はモノマーの合計量に基づいている。使用される酸官能性ビニルモノマーは、カルボン酸、ホスホン酸、酸無水物、ホスフェートモノマー、及び、塩基と反応して塩を生成可能なその他の官能性から広く選択することができる。好適なカルボン酸官能性ビニルモノマー又はカルボン酸官能性を付与可能なビニルモノマーの例としては、これらに限定されるわけではないが、アクリル酸、メタクリル酸、イタコン酸、無水イタコン酸、シトラコン酸、無水シトラコン酸、及び無水マレイン酸が挙げられる。アクリル酸、メタクリル酸、イタコン酸及び無水マレイン酸が、好ましいカルボン酸官能性モノマー又はカルボン酸官能性を付与可能なモノマーとして挙げられる。酸ではなくかつアセトアセテート官能性モノマーでもない好適なビニルモノマーの具体例としては、これらに限定されるわけではないが、メチルメタアクリレート、エチルメタアクリレート、ブチルメタアクリレート、ヘキシルメタクリレート、イソオクチルメタクリレート、イソデシルメタアクリレート、ラウリルメタアクリレート、ステアリルメタアクリレート、フェノキシエチルメタアクリレート、メトキシエチルメタアクリレート、ベンジルメタアクリレート、フリルメタアクリレート、メチルフリルメタアクリレート、ブチルフリルメタアクリレート、テトラヒドロフリルメタアクリレート、エトキシエチルメタアクリレート、2-エチルヘキシルメタアクリレート、シクロペンチルメタアクリレート、イソボルニルメタアクリレート、ヒドロキシエチルメタアクリレート、ヒドロキシプロピルメタアクリレート、及びこれらの組み合わせ又は混合物が挙げられる。その他の具体例としては、スチレン誘導体及びビニル誘導体が挙げられる。好適なスチレン誘導体の例としては、これらに限定されるわけではないが、スチレン、ビニルトルエン、o-メチルスチレン、p-メチルスチレン及びm-メチルスチレンが挙げられる。ビニル誘導体としては、これらに限定されるわけではないが、ビニルエステル、例えば、酢酸ビニル、プロピオン酸ビニル、2-エチルヘキサン酸ビニル、ネオノナン酸ビニル、ネオデカン酸ビニル及びバーサテック酸versaticacidのビニルエステルが挙げられる。このようなモノマーは、TheBrandonWorldwideMonomerReferenceGuideandSourcebookSecondEdition1992BrandonAssociatesMerrimackNH及びPolymersandMonomersthe19961997Catalog、PolyscienceIncWarringtonPaに記載されている。形成されるラテックスは、場合により、アミン又はポリアルキレンイミンと組み合わせることができる。アセトアセトキシ官能性ポリマーをポリアルキレンイミンとブレンドすることは、水性コーティング組成物に耐溶剤性を付与し、防食作用を低下させることなく、優れた硬度、光沢、光沢保持性、耐溶剤性及び耐薬品性、並びに耐候性を実現することができるという利点がある。コーティング組成物の基体への適用は、脱水により膜組成物内での架橋を促進させるとともに、ポリアルキレンイミンとアセトアセトキシ官能性ポリマーのアセトアセトキシ基との反応により生じるエナミン形成を促進させる。このようなコーティング組成物は、ブレンドされたラテックを含む一液型組成物として製剤化されてもよいし、ラテックス及びポリアルキレンイミンが使用前に混合される二液型として製剤化されてもよい。本発明のラテックス組成物は、1種又は2種以上のアセトアセテート官能性モノマー例えば、上記式1で表されるものを、場合により、カルボン酸官能性ビニルモノマー及び酸ではなく、アセトアセトキシでもないビニルモノマーとともに、フリーラジカル乳化重合によって調製することができる。重合反応は、ペンダントアセトアセテート官能基を有するポリマーを含むポリマー粒子の水性分散体を提供する。ペンダントアセトアセテート官能基は、ポリマーの末端にあるものに限定されない。ペンダントアセトアセトキシ基には、ポリマーの主鎖に結合しており、さらなる反応に利用可能な基も含まれる。1つの態様において、本発明は、上記の通り、蒸発可能な水性キャリア中に分散された、式1の不飽和アセトアセテート官能性モノマーから誘導されるアセトアセテート官能性ペンダント部分を少なくとも有するポリマー成分を含有するラテックス配合物に関する。本発明のポリマー及びラテックス配合物中で使用されるアセトアセテート官能性部分は、有利なことに、優れた加水分解安定性を示すので、そのような配合物は、アセトアセテート官能性を劣化させることなく長期間貯蔵することができる。さらに、本発明のポリマー及びラテックス配合物中で使用されるアセトアセテート官能性部分は、有利なことに、自己硬化型の酸化的硬化oxidativecureにより架橋する能力、添加された架橋剤例えば、ジアミンと反応する能力、あるいは、光開始剤を添加して又は添加することなく紫外光の使用により硬化する能力を示す。モノマーの好ましい例は、3-メタクリロイルオキシ-2,2-ジメチルプロピル3-オキソブタノエート、3-メタクリロイルオキシ-2,2,4,4-テトラメチルシクロブチル3-オキソブタノエート、以下の2種の異性体すなわち、3-メタクリロイルオキシ-2,2,4-トリメチルペンチル3-オキソブタノエート又は1-メタクリロイルオキシ-2,2,4-トリメチルペンタン-3-イル3-オキソブタノエートのいずれか又はそれらの混合物、及び4-メタクリロイルオキシメチルシクロヘキシルメチル3-オキソブタノエートであり、以下の構造に相当する。エチレン性不飽和アセトアセテート官能性モノマーから製造される溶液ポリマー別の態様において、アセトアセテート官能性モノマーは、ホモポリマー、又は、既に記載した他のエチレン性不飽和モノマーとのコポリマーを、溶液ポリマーとして生成するために使用することができる。溶液ポリマーは、これまで記載してきたラテックス又はエマルジョンポリマーと同様に付加ポリマーであるが、通常、触媒を含む非反応性溶媒中でモノマーを溶解させることにより重合される。重合反応により生じる熱は、溶媒により吸収され、このようにして反応速度が制御される。これらの溶液ポリマーは、サスペンション及びエマルジョンポリマーに関して既に記載されたのと同一のエチレン性不飽和モノマーから生成することができ、その調製は、重合技術の当業者に周知である。場合により他のエチレン性不飽和モノマーを含む、コーティング組成物としての、エチレン性不飽和のアセトアセテート官能性モノマーの単純混合物本発明のエチレン性不飽和アセトアセテート官能性モノマーは、コーティング組成物として、単独で又は他のエチレン性不飽和モノマーとともに使用することができ、該コーティング組成物は、基材に塗布されたときに、ポリマーを生成して、基材上にコーティング層を提供する。これらの混合物は、反応が自己重合でない可能性があるので、光開始剤とともに使用されてよい。また、AAEMに関して下記に説明される通り、本発明のモノマーは、貯蔵の間に分解されて分解産物を生じることなく、改良された加水分解安定性を示すので、本発明のモノマーの加水分解安定性は、この用途にとって望ましい特性である。以下の実施例は、本発明を例示するために提供される。但し、本発明は、これらの実施例に記載される特定の条件又は詳細に限定されないと理解されるべきである。[実施例1]3-メタクリロイルオキシ-2,2-ジメチルプロピル3-オキソブタノエートの調製2Lフラスコに、ネオペンチルグリコール208.3g,2.0モル、トルエン250mL、ヒドロキノン0.5g及びナトリウムメトキシド25メタノール溶液,8gを加えた。その混合物を60~65°Cに加熱し、1時間にわたってメチルメタクリレート120g,1.2モルを滴下して加えた。反応を、中程度の真空下、70°Cで1時間維持し、メタノール及び低沸点分を除去した。2×250mLの水及び1×100mLの飽和塩化ナトリウム溶液を用いて70°Cで洗浄し、反応を後処理に供したworkedup。トルエンを蒸発させ、得られた粗生成物166gを蒸留して、3-ヒドロキシ-2,2-ジメチルプロピルメタクリレートGC分析値97を得た。300mLフラスコに、3-ヒドロキシ-2,2-ジメチルプロピルメタクリレート11.5g,0.064モル、塩化メチレン20g、DMAP0.01g、ヒドロキノン0.05gを加え、混合物を0~5°Cに冷却した。これに、ジケテン5.4gを<3°Cで滴下して加えた。反応物を室温まで温め、一晩攪拌した。反応物を0~5°Cに冷却し、追加のジケテン2gを添加して、反応を完了した。反応が完了した時点で、ジクロロメタンを60°Cでハウスバキュームを用いて除去した。粗生成物をクーゲルロールKugelrohr蒸留により蒸留し、所望の生成物分析値92.6を得た。但し、1.6出発材料が残存していたGC分析。[実施例2]3-メタクリロイルオキシ-2,2,4,4-テトラメチルシクロブチル3-オキソブタノエートの調製3Lフラスコに、2,2,4,4-テトラメチルシクロブタン-l,3-ジオール423.26g,3.0モル、THF550g、DMAP0.5g及びN-ジフェニルニトロソアミン2g及び無水メタクリル酸308g,2モルを加えた。混合物を加熱還流し81°C、6時間保持した。反応物を冷却し、THFをロータリーエバポレータにより除去した。粗残留物に、ヘプタン1200mLを添加し、0~5°Cで30分間冷却した。沈殿した未反応の出発材料をろ過して除去し、ケークを冷ヘプタン600mLで洗浄した。ロータリーエバポレータを用いて、ヘプタンをろ液から除去し、粗生成物を12×1インチPennState充填カラムで蒸留し、3-ヒドロキシ-2,2,4,4-テトラメチルシクロブチルメタクリレートNMR分析値97.3を得た。500mLフラスコに、3-ヒドロキシ-2,2,4,4-テトラメチルシクロブチルメタクリレート32g,0.151モル、塩化メチレン75g、DMAP0.04gを加え、混合物を0~5°Cに冷却した。これに、新たに蒸留したジケテン12.7gを塩化メチレン20gに溶解したものを、1時間かけて滴下して加えた。添加後、反応物を室温に温め、一晩攪拌した。反応が完了した時点で、ジクロロメタンを60°Cでハウスバキュームを用いて除去した。粗生成物をクーゲルロール蒸留により蒸留し、所望の生成物GC分析値94.8を得た。[実施例3]3-メタクリロイルオキシ-2,2,4-トリメチルペンチル3-オキソブタノエート及び1-メタクリロイルオキシ-2,2,4-トリメチルペンタン-3-イル3-オキソブタノエートの混合物の調製1Lフラスコに、2,2,4-トリメチル-l,3-ペンタンジオール146.2g,1.0モル、THF100g、DMAP0.2g及び無水メタクリル酸77.1g,0.5モルを加えた。このバッチを還流し、GCによる完了まで保持した3時間。反応物を冷却し、ロータリーエバポレータを用いてTHF及びメタクリル酸を除去した。アセトン300mL及びp-トルエンスルホン酸0.5gを残留物に添加した。反応物を加熱還流し、蒸留物を4Åモレキュラーシーブに約3時間通過させ、未反応の2,2,4-トリメチル-1,3-ペンタンジオールをそのケタール誘導体へと転化させた。N-ジフェニルニトロソアミンを添加し、ロータリーエバポレータを用いて、85~90°C0.5mmHgでケタール誘導体を除去した。所望のモノ-ヒドロキシ-2,2,4-トリメチルペンチルメタクリレートをジメタクリレート副生成物からクーゲルロール蒸留により分離した。分離収率は約50であり、GC分析値は90であった。250mLフラスコに、モノ-ヒドロキシ-2,2,4-トリメチルペンチルメタクリレート10.7g,0.5モル、塩化メチレン50g及びDMAP0.1gを加え、混合物を<10°Cに冷却した。ジケテン4.6g及び塩化メチレン20gを混合して、<10°Cで添加した。ジケテンの添加が完了したときに、バッチを周囲温度に温めた。塩化メチレンを、ロータリーエバポレータを用いて真空下で除去し、所望の生成物GC分析値90を得た。[比較例1]アセトアセトキシエチルメタクリレートAAEMAAEMEastmanChemicalCompanyから入手可能を比較例1で対照として用いた。[実施例6]1,3-ジケトモノマーの加速加水分解試験1,3-ジケト種の分解の主要様式は、化学反応式1に示されるように、アセトン及び二酸化炭素の形成を介したアセトアセチル基の減少である。出発材料及び分解生成物化学反応式1のAAEM及びHEMAのHPLC分析又はアセトンのGC分析のいずれかにより、この分解をモニターリングすることが可能である。妥当な長さの時間におけるモノマーを評価するために、加速加水分解試験を用いて新規モノマーの加水分解安定性を評価した。0.5モノマー水溶液を90°Cに維持し、サンプルをHPLCにより経時的に分析した。これにより、出発モノマーの消失及びそれと同時に生じる加水分解生成物の出現を測定することができ、モノマーの加水分解安定性と関連付けることができる。一般に、分解が観察されないほど、モノマーの加水分解安定性は高い。表1に示される通り、実施例1~3により例示される立体障害アセトアセテート含有モノマーは、AAEM比較例1よりも加水分解に対して安定であった。水性ラテックス一般に、そして、さらに上記の通り、本発明の水性ラテックスは、アクリルエチレン性不飽和モノマーを、本発明のアセトアセテート官能性モノマーの存在下で重合させることにより調製することができる。重合を行う前に、これらのエチレン性不飽和モノマーは、水/界面活性剤の混合物中でプレエマルジョン化されるか、又はそのまま使用される。これらのアクリルラテックスを製造する重合プロセスは、開始剤酸化剤、還元剤又は触媒を必要とする場合もある。好適な開始剤としては、慣用の開始剤、例えば、過硫酸アンモニウム、過硫酸ナトリウム、過酸化水素、t-ブチルヒドロペルオキシド、アンモニウム又はアルカリ硫酸塩、ジベンゾイルペルオキシド、ラウリルペルオキシド、ジ-tert-ブチルペルオキシド、2,2-アゾビスイソブチロニトリル、過酸化ベンゾイル等が挙げられる。好適な還元剤は、重合速度を増加させるものであり、例えば、亜硫酸水素ナトリウム、ヒドロ亜硫酸ナトリウム、ホルムアルデヒドスルホキシル酸ナトリウム、アスコルビン酸、イソアスコルビン酸及びそれらの混合物が挙げられる。好適な触媒は、重合反応条件下で重合開始剤の分解を促進し、それによって重合速度を増加させる化合物である。好適な触媒としては、例えば、遷移金属化合物及びドライヤが挙げられる。このような触媒の例としては、これらに限定されるわけではないが、AQUACAT商標、硫酸第一鉄七水和物、塩化第一鉄、硫酸銅、塩化第二銅、酢酸コバルト、硫酸第一コバルト及びこれらの混合物が挙げられる。慣用の界面活性剤又は界面活性剤の組み合わせは、本発明のハイブリッドラテックスの懸濁又は乳化重合調製において、安定剤、例えば、アニオン性又は非イオン性乳化剤として用いられる。好ましい界面活性剤の例としては、これらに限定されるわけではないが、アルカリ又はアンモニウムアルキルサルフェート、アルキルスルホン酸、又は脂肪酸、オキシエチル化アルキルフェノール、スルホスクシネート及び誘導体、あるいは、アニオン性又は非イオン性界面活性剤の任意の組み合わせが挙げられる。好適な界面活性剤のリストは論文McCutcheonsEmulsifiersDetergentsNorthAmericanEditionMCPublishingCoGlenRockNJ1997から入手可能である。好ましくは、界面活性剤は、液滴/粒子安定性を付与し、最小限の水相核生成ミセル核生成又は均一核生成を生じるであろう。"